(57)【要約】【課題】特性の安定化が可能な半導体装置を提供する。【解決手段】実施形態によれば、半導体装置は、第１〜第３電極、第１〜第４半導体領域及び第１絶縁部を含む。第１電極から第２電極の一部への方向は第１方向に沿う。第１電極から第３電極への方向は第１方向に沿う。第３電極から第２電極の一部への第２方向は、第１方向と交差する。第４半導体領域は、第１方向において第１半導体領域の第１部分領域と第２半導体領域の第４部分領域との間に設けられ、Ａｒ、Ｋｒ、Ｘｅ、Ｒｎ、Ｔｉ及びＶよりなる群から選択された少なくとも１つの第１元素を含み、炭化珪素を含む。【選択図】図１
2019153677.tif 000002
【特許請求の範囲】
【請求項１】
第１電極と、
第２電極であって、前記第１電極から前記第２電極の一部への方向は第１方向に沿う、前記第２電極と、
第３電極であって、前記第１電極から前記第３電極への方向は前記第１方向に沿い、前記第３電極から前記第２電極の前記一部への第２方向は、前記第１方向と交差した、前記第３電極と、
第１導電形の炭化珪素を含む第１半導体領域であって、前記第１半導体領域は、第１〜第３部分領域を含み、前記第１部分領域は、前記第１方向において前記第１電極と前記第２電極の前記一部との間に設けられ、前記第２部分領域は、前記第１方向において前記第１電極と前記第３電極との間に設けられ、前記第３部分領域の前記第２方向に沿う位置は、前記第１部分領域の前記第２方向に沿う位置と、前記第２部分領域の前記第２方向に沿う位置と、の間にある、前記第１半導体領域と、
第２導電形の炭化珪素を含む第２半導体領域であって、前記第２半導体領域は、第４〜第６部分領域を含み、前記第４部分領域は、前記第１方向において前記第１部分領域と前記第２電極の前記一部との間に設けられた、前記第２半導体領域と、
前記第１導電形の炭化珪素を含み、前記第２電極の前記一部と電気的に接続された第３半導体領域であって、前記第５部分領域は、前記第２方向において前記第２部分領域の少なくとも一部と前記第３半導体領域との間に設けられ、前記第６部分領域は、前記第１方向において前記第３部分領域と前記第３半導体領域との間に設けられ、前記第３半導体領域と、
前記第１方向において前記第１部分領域と前記第４部分領域との間に設けられ、Ａｒ、Ｋｒ、Ｘｅ、Ｒｎ、Ｔｉ及びＶよりなる群から選択された少なくとも１つの第１元素を含み、炭化珪素を含む第４半導体領域と、
前記第２部分領域と前記第３電極との間に設けられた第１絶縁部と、
を備えた半導体装置。
【請求項２】
前記第１部分領域は前記第１元素を含まない、または、
前記第１部分領域における前記第１元素の濃度は、前記第４半導体領域における前記第１元素の濃度よりも低い、請求項１記載の半導体装置。
【請求項３】
前記第第３部分領域から前記第４半導体領域への方向は、前記第２方向に沿い、
前記第３部分領域は前記第１元素を含まない、または、前記第３部分領域における前記第１元素の濃度は、前記第４半導体領域における前記第１元素の濃度よりも低い、請求項１または２に記載の半導体装置。
【請求項４】
前記第４半導体領域における前記第１元素の濃度は、１×１０１３ｃｍ−３以上１×１０１８ｃｍ−３以下である、請求項１記載の半導体装置。
【請求項５】
第１電極と、
第２電極であって、前記第１電極から前記第２電極の一部への方向は第１方向に沿う、前記第２電極と、
第３電極であって、前記第１電極から前記第３電極への方向は前記第１方向に沿い、前記第３電極から前記第２電極の前記一部への第２方向は、前記第１方向と交差した、前記第３電極と、
第１導電形の炭化珪素を含む第１半導体領域であって、前記第１半導体領域は、第１〜第３部分領域を含み、前記第１部分領域は、前記第１方向において前記第１電極と前記第２電極の前記一部との間に設けられ、前記第２部分領域は、前記第１方向において前記第１電極と前記第３電極との間に設けられ、前記第３部分領域の前記第２方向に沿う位置は、前記第１部分領域の前記第２方向に沿う位置と、前記第２部分領域の前記第２方向に沿う位置と、の間にある、前記第１半導体領域と、
第２導電形の炭化珪素を含む第２半導体領域であって、前記第２半導体領域は、第４〜第６部分領域を含み、前記第４部分領域は、前記第１方向において前記第１部分領域と前記第２電極の前記一部との間に設けられた、前記第２半導体領域と、
前記第１導電形の炭化珪素を含み、前記第２電極の前記一部と電気的に接続された第３半導体領域であって、前記第５部分領域は、前記第２方向において前記第２部分領域の少なくとも一部と前記第３半導体領域との間に設けられ、前記第６部分領域は、前記第１方向において前記第３部分領域と前記第３半導体領域との間に設けられ、前記第３半導体領域と、
前記第１方向において前記第１部分領域と前記第４部分領域との間に設けられ炭化珪素を含む第４半導体領域であって、前記第４半導体領域における、シリコン及び炭素の少なくとも一方の第１元素の濃度は、前記第１部分領域における、前記第１元素の濃度よりも高い、前記第４半導体領域と、
前記第２部分領域と前記第３電極との間に設けられた第１絶縁部と、
を備えた半導体装置。
【請求項６】
第１電極と、
第２電極であって、前記第１電極から前記第２電極の一部への方向は第１方向に沿う、前記第２電極と、
第３電極であって、前記第１電極から前記第３電極への方向は前記第１方向に沿い、前記第３電極から前記第２電極の前記一部への第２方向は、前記第１方向と交差した、前記第３電極と、
第１導電形の炭化珪素を含む第１半導体領域であって、前記第１半導体領域は、第１〜第３部分領域を含み、前記第１部分領域は、前記第１方向において前記第１電極と前記第２電極の前記一部との間に設けられ、前記第２部分領域は、前記第１方向において前記第１電極と前記第３電極との間に設けられ、前記第３部分領域の前記第２方向に沿う位置は、前記第１部分領域の前記第２方向に沿う位置と、前記第２部分領域の前記第２方向に沿う位置と、の間にある、前記第１半導体領域と、
第２導電形の炭化珪素を含む第２半導体領域であって、前記第２半導体領域は、第４〜第６部分領域を含み、前記第４部分領域は、前記第１方向において前記第１部分領域と前記第２電極の前記一部との間に設けられた、前記第２半導体領域と、
前記第１導電形の炭化珪素を含み、前記第２電極の前記一部と電気的に接続された第３半導体領域であって、前記第５部分領域は、前記第２方向において前記第２部分領域の少なくとも一部と前記第３半導体領域との間に設けられ、前記第６部分領域は、前記第１方向において前記第３部分領域と前記第３半導体領域との間に設けられ、前記第３半導体領域と、
前記第１方向において前記第１部分領域と前記第４部分領域との間に設けられ炭化珪素を含む第４半導体領域と、
前記第２部分領域と前記第３電極との間に設けられた第１絶縁部と、
を備え、
前記第１部分領域は、窒素及びリンよりなる群から選択された少なくとも１つを含む第１元素を含み、
前記第４部分領域は、アルミニウム及びボロンよりなる群から選択された少なくとも１つを含む第２元素を含み、
前記第４半導体領域は、前記第１元素及び前記第２元素を含み、
前記第４部分領域は前記第１元素を含まない、または、前記第４部分領域は前記第１元素を含み、前記第４部分領域に含まれる前記第１元素の第１濃度は前記第４部分領域に含まれる前記第２元素の第２濃度よりも低く、前記第１濃度と前記第２濃度との差は、前記第４半導体領域に含まれる前記第１元素の第３濃度と前記第４半導体領域に含まれる前記第２元素の第４濃度との差よりも大きい、半導体装置。
【請求項７】
前記第３濃度は、前記第４濃度の０．８倍以上１．２倍以下である、請求項６記載の半導体装置。
【請求項８】
前記第４半導体領域及び前記第２部分領域は、第１〜第３状態のいずれかを有し、
前記第１状態においては、前記第４半導体領域は、引っ張り応力を有し、前記第２部分領域は圧縮応力を有し、
前記第２状態においては、前記第４半導体領域は引っ張り応力を有し、前記第２部分領域は引っ張り応力を有し、前記第４半導体領域における前記引っ張り応力は、前記第２部分領域における前記引っ張り応力よりも大きく、
前記第３状態においては、前記第４半導体領域は圧縮応力を有し、前記第２部分領域は圧縮応力を有し、前記第４半導体領域における前記圧縮応力は、前記第２部分領域における前記圧縮応力よりも小さい、請求項１〜７のいずれか１つに記載の半導体装置。
【請求項９】
第１電極と、
第２電極であって、前記第１電極から前記第２電極の一部への方向は第１方向に沿う、前記第２電極と、
第３電極であって、前記第１電極から前記第３電極への方向は前記第１方向に沿い、前記第３電極から前記第２電極の前記一部への第２方向は、前記第１方向と交差した、前記第３電極と、
第１導電形の炭化珪素を含む第１半導体領域であって、前記第１半導体領域は、第１〜第３部分領域を含み、前記第１部分領域は、前記第１方向において前記第１電極と前記第２電極の前記一部との間に設けられ、前記第２部分領域は、前記第１方向において前記第１電極と前記第３電極との間に設けられ、前記第３部分領域の前記第２方向に沿う位置は、前記第１部分領域の前記第２方向に沿う位置と、前記第２部分領域の前記第２方向に沿う位置と、の間にある、前記第１半導体領域と、
第２導電形の炭化珪素を含む第２半導体領域であって、前記第２半導体領域は、第４〜第６部分領域を含み、前記第４部分領域は、前記第１方向において前記第１部分領域と前記第２電極の前記一部との間に設けられた、前記第２半導体領域と、
前記第１導電形の炭化珪素を含み、前記第２電極の前記一部と電気的に接続された第３半導体領域であって、前記第５部分領域は、前記第２方向において前記第２部分領域の少なくとも一部と前記第３半導体領域との間に設けられ、前記第６部分領域は、前記第１方向において前記第３部分領域と前記第３半導体領域との間に設けられ、前記第３半導体領域と、
前記第１方向において前記第１部分領域と前記第４部分領域との間に設けられ炭化珪素を含む第４半導体領域と、
前記第２部分領域と前記第３電極との間に設けられた第１絶縁部と、
を備え、
前記第４半導体領域及び前記第２部分領域は、第１〜第３状態のいずれかを有し、
前記第１状態においては、前記第４半導体領域は、引っ張り応力を有し、前記第２部分領域は圧縮応力を有し、
前記第２状態においては、前記第４半導体領域は引っ張り応力を有し、前記第２部分領域は引っ張り応力を有し、前記第４半導体領域における前記引っ張り応力は、前記第２部分領域における前記引っ張り応力よりも大きく、
前記第３状態においては、前記第４半導体領域は圧縮応力を有し、前記第２部分領域は圧縮応力を有し、前記第４半導体領域における前記圧縮応力は、前記第２部分領域における前記圧縮応力よりも小さい、半導体装置。
【請求項１０】
前記第４半導体領域のフォトルミネッセンスにおける３９０ナノメートルの強度に対する前記第４半導体領域の前記フォトルミネッセンスにおける５００ナノメートルの強度の比は、前記第２部分領域のフォトルミネッセンスにおける３９０ナノメートルの強度に対する前記第２部分領域の前記フォトルミネッセンスにおける５００ナノメートルの強度の比よりも高い、請求項１〜９のいずれか１つに記載の半導体装置。
【請求項１１】
第１電極と、
第２電極であって、前記第１電極から前記第２電極の一部への方向は第１方向に沿う、前記第２電極と、
第３電極であって、前記第１電極から前記第３電極への方向は前記第１方向に沿い、前記第３電極から前記第２電極の前記一部への第２方向は、前記第１方向と交差した、前記第３電極と、
第１導電形の炭化珪素を含む第１半導体領域であって、前記第１半導体領域は、第１〜第３部分領域を含み、前記第１部分領域は、前記第１方向において前記第１電極と前記第２電極の前記一部との間に設けられ、前記第２部分領域は、前記第１方向において前記第１電極と前記第３電極との間に設けられ、前記第３部分領域の前記第２方向に沿う位置は、前記第１部分領域の前記第２方向に沿う位置と、前記第２部分領域の前記第２方向に沿う位置と、の間にある、前記第１半導体領域と、
第２導電形の炭化珪素を含む第２半導体領域であって、前記第２半導体領域は、第４〜第６部分領域を含み、前記第４部分領域は、前記第１方向において前記第１部分領域と前記第２電極の前記一部との間に設けられた、前記第２半導体領域と、
前記第１導電形の炭化珪素を含み、前記第２電極の前記一部と電気的に接続された第３半導体領域であって、前記第５部分領域は、前記第２方向において前記第２部分領域の少なくとも一部と前記第３半導体領域との間に設けられ、前記第６部分領域は、前記第１方向において前記第３部分領域と前記第３半導体領域との間に設けられ、前記第３半導体領域と、
前記第１方向において前記第１部分領域と前記第４部分領域との間に設けられ炭化珪素を含む第４半導体領域と、
前記第２部分領域と前記第３電極との間に設けられた第１絶縁部と、
を備え、
前記第４半導体領域のフォトルミネッセンスにおける３８０ナノメートルの強度に対する前記第４半導体領域の前記フォトルミネッセンスにおける５００ナノメートルの強度の比は、前記第２部分領域のフォトルミネッセンスにおける３８０ナノメートルの強度に対する前記第２部分領域の前記フォトルミネッセンスにおける５００ナノメートルの強度の比よりも高い、半導体装置。
【請求項１２】
前記第６部分領域は、前記第１方向において、前記第４半導体領域の少なくとも一部と重なる、請求項１〜１１のいずれか１つに記載の半導体装置。
【請求項１３】
前記第５部分領域は、前記第１方向において、前記第４半導体領域の少なくとも一部と重なる、請求項１〜１１のいずれか１つに記載の半導体装置。
【請求項１４】
前記第１部分領域は、第７部分領域及び第８部分領域を含み、
前記第４半導体領域は、前記第１方向において、前記第７部分領域と前記第８部分領域との間に設けられた、請求項１〜１３のいずれか１つに記載の半導体装置。
【請求項１５】
前記第４部分領域と前記第４半導体領域との間の前記第１方向に沿う距離は、前記第２部分領域と前記第５部分領域との間の境界と前記第４半導体領域との間の前記第２方向に沿う距離よりも短い、請求項１〜１４のいずれか１つに記載の半導体装置。
【請求項１６】
前記第４半導体領域の前記第１方向に沿う長さは、前記第１部分領域の前記第１方向に沿う長さよりも短い、請求項１〜１５のいずれか１つに記載の半導体装置。
【請求項１７】
前記第４半導体領域の前記第１方向に沿う長さは、前記第４部分領域の前記第１方向に沿う長さ以下である、請求項１〜１５のいずれか１つに記載の半導体装置。
【請求項１８】
前記第４部分領域は、前記第２電極の前記一部と電気的に接続された、請求項１〜１７のいずれか１つに記載の半導体装置。
【請求項１９】
前記第１電極と前記第１半導体領域との間に設けられ前記第１導電形の炭化珪素を含む第５半導体領域をさらに備えた、請求項１〜１７のいずれか１つに記載の半導体装置。
【請求項２０】
前記第５半導体領域と前記第１半導体領域との間に設けられ、前記第１導電形の炭化珪素を含む第６半導体領域をさらに備え、
前記第６半導体領域における前記第１導電形の不純物の濃度は、前記第１半導体領域における前記第１導電形の前記不純物の濃度よりも高い、請求項１９記載の半導体装置。
【発明の詳細な説明】
【技術分野】
【０００１】
本発明の実施形態は、半導体装置に関する。
【背景技術】
【０００２】
半導体装置において、特性の安定化が望まれる。
【先行技術文献】
【特許文献】
【０００３】
【特許文献１】特許第５１８４７２４号公報
【発明の概要】
【発明が解決しようとする課題】
【０００４】
本発明の実施形態は、特性の安定化が可能な半導体装置を提供する。
【課題を解決するための手段】
【０００５】
本発明の実施形態によれば、半導体装置は、第１〜第３電極、第１〜第４半導体領域及び第１絶縁部を含む。前記第１電極から前記第２電極の一部への方向は第１方向に沿う。前記第１電極から前記第３電極への方向は前記第１方向に沿う。前記第３電極から前記第２電極の前記一部への第２方向は、前記第１方向と交差する。前記第１半導体領域は、第１導電形の炭化珪素を含む。前記第１半導体領域は、第１〜第３部分領域を含む。前記第１部分領域は、前記第１方向において前記第１電極と前記第２電極の前記一部との間に設けられる。前記第２部分領域は、前記第１方向において前記第１電極と前記第３電極との間に設けられる。前記第３部分領域の前記第２方向に沿う位置は、前記第１部分領域の前記第２方向に沿う位置と、前記第２部分領域の前記第２方向に沿う位置と、の間にある。前記第２半導体領域は、第２導電形の炭化珪素を含む。前記第２半導体領域は、第４〜第６部分領域を含む。前記第４部分領域は、前記第１方向において前記第１部分領域と前記第２電極の前記一部との間に設けられる。前記第３半導体領域は、前記第１導電形の炭化珪素を含み、前記第２電極の前記一部と電気的に接続される。前記第５部分領域は、前記第２方向において前記第２部分領域の少なくとも一部と前記第３半導体領域との間に設けられる。前記第６部分領域は、前記第１方向において前記第３部分領域と前記第３半導体領域との間に設けられる。前記第４半導体領域は、前記第１方向において前記第１部分領域と前記第４部分領域との間に設けられ、Ａｒ、Ｋｒ、Ｘｅ、Ｒｎ、Ｔｉ及びＶよりなる群から選択された少なくとも１つの第１元素を含み、炭化珪素を含む。前記第１絶縁部は、前記第２部分領域と前記第３電極との間に設けられる。
【図面の簡単な説明】
【０００６】
【図１】図１は、第１実施形態に係る半導体装置を例示する模式的断面図である。
【図２】図２（ａ）及び図２（ｂ）は、第１実施形態に係る半導体装置を例示する模式図である。
【図３】図３（ａ）及び図３（ｂ）は、第２実施形態に係る半導体装置を例示する模式図である。
【図４】図４は、半導体装置の特性を例示するグラフ図である。
【図５】図５（ａ）及び図５（ｂ）は、半導体装置の特性を例示するグラフ図である。
【図６】図６（ａ）及び図６（ｂ）は、第３実施形態に係る半導体装置を例示する模式図である。
【図７】図７（ａ）及び図７（ｂ）は、第３実施形態に係る半導体装置を例示する模式図である。
【図８】図８は、実施形態に係る半導体装置を例示する模式的断面図である。
【図９】図９は、実施形態に係る半導体装置を例示する模式的断面図である。
【図１０】図１０は、実施形態に係る半導体装置を例示する模式的断面図である。
【図１１】図１１は、実施形態に係る半導体装置を例示する模式的断面図である。
【図１２】図１２は、実施形態に係る半導体装置を例示する模式的断面図である。
【図１３】図１３は、実施形態に係る半導体装置を例示する模式的断面図である。
【発明を実施するための形態】
【０００７】
以下に、本発明の各実施の形態について図面を参照しつつ説明する。  
図面は模式的または概念的なものであり、各部分の厚さと幅との関係、部分間の大きさの比率などは、必ずしも現実のものと同一とは限らない。同じ部分を表す場合であっても、図面により互いの寸法や比率が異なって表される場合もある。  
本願明細書と各図において、既出の図に関して前述したものと同様の要素には同一の符号を付して詳細な説明は適宜省略する。
【０００８】
（第１実施形態）  
図１は、第１実施形態に係る半導体装置を例示する模式的断面図である。  
図１に示すように、実施形態に係る半導体装置１１０は、第１電極５１、第２電極５２、第３電極５３、第１半導体領域１１、第２半導体領域１２、第３半導体領域１３、第４半導体領域１４及び第１絶縁部６１を含む。
【０００９】
第１電極５１から第２電極５２の一部５２ｐへの方向は第１方向に沿う。例えば、第２電極５２は、第１方向において、第１電極５１から離れる。第２電極５２の全体が、上記の一部５２ｐとなる場合があっても良い。この場合、「一部５２ｐ」は、「第２電極５２」となる。
【００１０】
第１方向をＺ軸方向とする。Ｚ軸方向に対して垂直な１つの方向をＸ軸方向とする。Ｚ軸方向及びＸ軸方向に対して垂直な方向をＹ軸方向とする。
【００１１】
第１電極５１から第３電極５３への方向は、上記の第１方向（Ｚ軸方向）に沿う。第３電極５２から、第２電極５２の上記の一部５２ｐへの第２方向は、第１方向と交差する。第２方向は、例えばＸ軸方向である。
【００１２】
第１半導体領域１１は、第１導電形の炭化珪素（ＳｉＣ）を含む。第１半導体領域１１は、第１〜第３部分領域１１ａ〜１１ｃを含む。
【００１３】
第１部分領域１１ａは、第１方向（Ｚ軸方向）において、第１電極５１と、第２電極５２の上記の一部５２ｐとの間に設けられる。
【００１４】
第２部分領域１１ｂは、第１方向において、第１電極５１と第３電極５３との間に設けられる。
【００１５】
第３部分領域１１ｃの第２方向（例えば、Ｘ軸方向）に沿う位置は、第１部分領域１１ａの第２方向に沿う位置と、第２部分領域１１ｂの第２方向に沿う位置と、の間にある。
【００１６】
第２半導体領域１２は、第２導電形の炭化珪素を含む。
【００１７】
第１導電形は、例えば、ｎ形である。このとき、第２導電形は、ｐ形である。第１導電形がｐ形で、第１導電形がｎ形でも良い。以下では、第１導電形がｎ形で、第２導電形がｐ形とする。
【００１８】
第２半導体領域１２は、第４〜第６部分領域１２ｄ〜１２ｆを含む。第４部分領域１２ｄは、第１方向（Ｚ軸方向）において、第１部分領域１１ａと、第２電極５２の上記の一部５２ｐとの間に設けられる。
【００１９】
第３半導体領域１３は、第１導電形の炭化珪素を含む。第３半導体領域１３は、第２電極５２の上記の一部５２ｐと電気的に接続される。
【００２０】
第２半導体領域１２の第５部分領域１２ｅは、第２方向（例えば、Ｘ軸方向）において、第２部分領域１１ｂの少なくとも一部と、第３半導体領域１３との間に設けられる。第２半導体領域１２の第６部分領域１２ｆは、第１方向（Ｚ軸方向）において、第３部分領域１１ｃと第３半導体領域１３との間に設けられる。
【００２１】
第４半導体領域１４は、第１方向（Ｚ軸方向）において、第１部分領域１１ａと第４部分領域１２ｄとの間に設けられる。第４半導体領域は、Ａｒ、Ｋｒ、Ｘｅ、Ｒｎ、Ｔｉ及びＶよりなる群から選択された少なくとも１つの第１元素を含む。第４半導体領域１４は、炭化珪素を含む。
【００２２】
第１絶縁部６１は、第２部分領域１１ｂと第３電極５３との間に設けられる。この例では、第２絶縁部６２が設けられている。第２絶縁部６２は、第２電極５２と第３電極５３との間に設けられる。
【００２３】
例えば、第３半導体領域１３における第１導電形の不純物濃度は、第１半導体領域１１における第１導電形の不純物濃度よりも高い。
【００２４】
第１半導体領域１１は、例えば、ｎ−領域である。第２半導体領域１２は、例えば、ｐ領域である。第３半導体領域１３は、例えば、ｎ＋領域である。
【００２５】
例えば、第１電極５１は、ドレイン電極として機能する。第２電極５２は、ソース電極として機能する。第３電極５３は、ゲート電極として機能する。第１絶縁部６１は、例えば、ゲート絶縁膜として機能する。半導体装置１１０は、例えば、ＳｉＣトランジスタである。
【００２６】
この例では、第５半導体領域１５が設けられている。第５半導体領域１５は、第１電極５１と第１半導体領域１１との間に設けられる。第５半導体領域１５は、第１導電形の炭化珪素を含んでも良い。第５半導体領域１５における第１導電形の不純物濃度は、第１半導体領域１１における第１導電形の不純物濃度よりも高い。第５半導体領域１５は、例えば、ｎ＋ＳｉＣ基板である。この場合、半導体装置１１０はＭＯＳ型トランジスタとなる。
【００２７】
実施形態において、第５半導体領域１５が第２導電形の炭化珪素を含んでも良い。この場合、半導体装置１１０はＩＧＢＴとなる。以下では、第５半導体領域１５が第１導電形の場合について説明する。以下の説明は、第５半導体領域１５が第２導電形の場合にも適用できる。
【００２８】
実施形態においては、ソース部の下に第４半導体領域１４が設けられる。半導体領域１４においては、例えば、Ｓｉ及びＣ以外の元素の濃度が、他の半導体領域における濃度よりも高い。
【００２９】
例えば、第４半導体領域１４は、第１元素（Ａｒ、Ｋｒ、Ｘｅ、Ｒｎ、Ｔｉ及びＶよりなる群から選択された少なくとも１つ）を含む。例えば、第１半導体領域１１は、この第１元素を実質的に含まない。または、第１半導体領域１１における第１元素の濃度は、第４半導体領域１４における第１元素の濃度よりも低い。第１半導体領域１１における第１元素の濃度は、１×１０１２ｃｍ−３以上１×１０１３ｃｍ−３以下でも良い。
【００３０】
半導体装置１１０の動作時において、ソース部から、第１半導体領域１１の電極５１の側の部分（以下便宜的に「下側部分」）に、一定量以上のホールが到達する場合がある。これにより、ソース部からドレイン部のダイオード部における順方向特性が劣化する場合がある。例えば、第４半導体領域１４においては、他の領域に比べて、少数キャリアライフタイムが短い。実施形態においては、上記の第４半導体領域１４を設けることで、ソース部から第１半導体領域１１の「下側部分」に到達するホールを減少させることができる。これにより、例えば、ホールが第１半導体領域１１の「下側部分」に到達することで生じる順方向特性の劣化を抑制することができる。
【００３１】
実施形態によれば、特性の安定化が可能な半導体装置を提供できる。
【００３２】
以下、半導体装置１１０における第１元素の分布の例について説明する。以下の例では、図１に示す第１線Ｌ１及び第２線Ｌ２に沿う、深さ方向の元素の濃度の分布の例について説明する。これらの線は、Ｚ軸方向に沿っている。第１線Ｌ１は、第４部分領域１２ｄ、第４半導体領域１４、第１部分領域１１ａ及び第５半導体層１５を通る。第１線Ｌ１は、ソース部に対応する。第２線Ｌ２は、第２部分領域１１ｂ及び第５半導体層１５を通る。第２線Ｌ２は、ゲート部（チャネル部）に対応する。
【００３３】
図２（ａ）及び図２（ｂ）は、第１実施形態に係る半導体装置を例示する模式図である。  
これらの図は、Ｚ軸方向（深さ方向）に沿う、元素の濃度の分布の例を示している。図２（ａ）は、第１線Ｌ１に沿う濃度の分布に対応する。図２（ｂ）は、第２線Ｌ２に沿う濃度の分布に対応する。これらの図の横軸は、Ｚ軸方向に沿う位置である。これらの図の縦軸は、元素の濃度Ｃ０である。これらの図は、例えば、ＳＩＭＳ分析（例えば、深さ方向分布）により得られる結果を模式的に例示している。
【００３４】
図２（ｂ）に示すように、第２線Ｌ２の位置では、第１導電形（ｎ形）の不純物（Ｎ：窒素）の濃度Ｃ１は、第２部分領域１１ｂにおいて実質的に一定である。第２線Ｌ２の位置では、他の元素は実質的に観測されない。
【００３５】
図２（ａ）に示すように、第１線Ｌ１の位置では、濃度Ｃ１に加えて、第２導電形（ｐ形）の不純物（Ａｌ）の濃度Ｃ２、及び、上記の第１元素の濃度ＣＥ１が観測される。濃度Ｃ２は、第２半導体領域１２の第４部分領域１２ｄにおいて、高い。一方、第１元素の濃度ＣＥ１は、第４半導体領域１４において高い。
【００３６】
このような第１元素の濃度ＣＥ１のプロファイルにより、例えば、第４半導体領域１４においては、他の領域に比べて、少数キャリアライフタイムが短くなる。例えば、第１半導体領域１１の「下側部分」に到達するホールの密度を低くできる。例えば、順方向特性の劣化を抑制できる。
【００３７】
このような第１元素の濃度ＣＥ１のプロファイルは、例えば、第２半導体領域１２の一部を介して、第１半導体領域１１の一部に、上記の第１元素を注入することにより形成できる。注入におけるエネルギーを調整することで、適正なプロファイルを形成できる。第１元素の濃度ＣＥ１の上記のプロファイルは、例えば、エピタキシャル成長法により形成されても良い。
【００３８】
図２（ａ）に示すように、例えば、第１部分領域１１ａは第１元素を含まない。または、第１部分領域１１ａにおける第１元素の濃度ＣＥ１は、第４半導体領域１４における第１元素の濃度ＣＥ１よりも低い。
【００３９】
図２（ｂ）に示すように、例えば、第２部分領域１１ｂは第１元素を含まない。または、第２部分領域１１ｂにおける第１元素の濃度ＣＥ１は、第４半導体領域１４における第１元素の濃度ＣＥ１よりも低い。
【００４０】
例えば、図１に示すように、第３部分領域１１ｃから第４半導体領域１４への方向は、第２方向（例えば、Ｘ軸方向）に沿う。例えば、第３部分領域１１ｃは、第１元素を含まなくても良い。または、第３部分領域１１ｃにおける第１元素の濃度ＣＥ１は、第４半導体領域１４における第１元素の濃度ＣＥ１よりも低くても良い。
【００４１】
第４半導体領域１４における第１元素の濃度ＣＥ１は、例えば、１×１０１３ｃｍ−３以上１×１０１８ｃｍ−３以下である。第１元素の濃度ＣＥ１が過度に低いと、例えば、少数キャリアライフタイムが短くなる効果が小さい。第１元素の濃度ＣＥ１が過度に高いと、例えば、結晶性が低くなり、ソースドレイン間のダイオード特性が著しく劣化する場合がある。例えば、半導体装置の電気的特性が劣化する場合がある。
【００４２】
（第２実施形態）  
第２実施形態においては、第４半導体領域１４の構成が第１実施形態における構成とは異なる。以下では、第２実施形態における第４半導体領域１４の構成の例について説明する。
【００４３】
本実施形態においては、第４半導体領域１４における、シリコン及び炭素の少なくとも一方の第１元素の濃度は、第１部分領域１１ａにおける、第１元素の濃度よりも高い。
【００４４】
例えば、第４半導体領域１４は、以下の第１状態、及び、以下の第２状態の少なくともいずれかを有しても良い。
【００４５】
第１状態においては、第４半導体領域１４における、シリコン及び炭素の一方の第１元素の濃度は、第１部分領域１１ａにおける、第１元素の濃度よりも高い。
【００４６】
第２状態においては、第４半導体領域１４における、シリコン及び炭素の他方の第２元素の濃度は、第１部分領域１１ａにおける、第２元素の濃度よりも低い。
【００４７】
例えば、第１元素がシリコンである場合、第４半導体領域１４におけるシリコンの濃度は、第１部分領域１１ａにおけるシリコンの濃度よりも高い。例えば、第１部分領域１１ａは、ストイキオメトリックな結晶である。例えば、第４半導体領域１４は、シリコンリッチの炭化珪素である（第１状態）。このとき、第４半導体領域１４は、炭素プアの炭化珪素である（第２状態）。
【００４８】
例えば、第１元素が炭素である場合、第４半導体領域１４における炭素の濃度は、第１部分領域１１ａにおける炭素の濃度よりも高い。例えば、第１部分領域１１ａは、ストイキオメトリックな結晶である。例えば、第４半導体領域１４は、炭素リッチの炭化珪素である（第１状態）。このとき、第４半導体領域１４は、シリコンプアの炭化珪素である（第２状態）。このような状態においては、結晶に歪が生じ易い。
【００４９】
例えば、第４半導体領域１４において、シリコンの濃度及び炭素の濃度が、他の領域（（例えば、第１部分領域１１ａなど）よりも高くても良い。この場合、炭化珪素の結晶格子の間に、余剰のシリコンまたは炭素が位置する。この場合も、結晶に歪が生じる。
【００５０】
このような状態は、第４半導体領域１４に選択的に、シリコン及び炭素の少なくともいずれかの元素を導入（注入）することで、得られる。導入されるシリコン及び炭素の少なくともいずれかの元素の濃度は、例えば、１×１０１４ｃｍ−２以上１×１０１５ｃｍ−２以下である。
【００５１】
このような第４半導体領域１４においては、例えば、結晶欠陥の密度が、他の領域に比べて高い。これにより、例えば、第４半導体領域１４においては、他の領域に比べて、少数キャリアライフタイムが短くなる。例えば、ソース部から第１半導体領域１１の「下側部分」に到達するホールの密度を低くできる。例えば、順方向特性の劣化を抑制することができる。
【００５２】
以下、第２実施形態における、第１元素の濃度のプロファイルの例について説明する。
【００５３】
図３（ａ）及び図３（ｂ）は、第２実施形態に係る半導体装置を例示する模式図である。  
これらの図は、本実施形態に係る半導体装置１１１における、Ｚ軸方向（深さ方向）に沿う、元素の濃度の分布の例を示している。半導体装置１１１の構造は、図１の半導体装置１１０の構造と同様である。図３（ａ）は、第１線Ｌ１に対応する。図３（ｂ）は、第２線Ｌ２に対応する。
【００５４】
図３（ｂ）に示すように、第２線Ｌ２の位置では、シリコンの濃度Ｃｓ、及び、炭素の濃度Ｃｃは、実質的に一定である。
【００５５】
図３（ａ）に示すように、第１線Ｌ１の位置では、第４半導体領域１４において、シリコンの濃度Ｃｓ、及び、炭素の濃度Ｃｃが、他の領域に比べて、若干高くなっている。
【００５６】
実施形態において、第４半導体領域１４に選択的に第１元素（シリコン及び炭素の少なくともいずれか）が導入されたときに、第１元素の濃度の違いが、明確に観測されない場合があっても良い。
【００５７】
このような場合においても、結晶欠陥に関係する特性が、観測されても良い。例えば、ＴＥＭによる観測により、第４半導体領域１４における格子内の歪が、点欠陥の存在として観測されても良い。
【００５８】
例えば、第４半導体領域１４に第１元素（シリコン及び炭素の少なくともいずれか）が選択的に導入されると、第４半導体領域１４には引っ張り応力が生じやすくなる。
【００５９】
例えば、第４半導体領域１４及び第２部分領域１１ｂは、以下の第１〜第３状態のいずれかを有する。
【００６０】
第１状態においては、第４半導体領域１４は引っ張り応力を有し、第２部分領域１１ｂは圧縮応力を有する。
【００６１】
第２状態においては、第４半導体領域１４は引っ張り応力を有し、第２部分領域１１ｂは引っ張り応力を有し、第４半導体領域１４における引っ張り応力は、第２部分領域１１ｂにおける引っ張り応力よりも大きい。
【００６２】
第３状態においては、第４半導体領域１４は圧縮応力を有し、第２部分領域１１ｂは圧縮応力を有し、第４半導体領域１４における圧縮応力は、第２部分領域１１ｂにおける圧縮応力よりも小さい。
【００６３】
このような応力の差に応じて、ラマンシフトの差が観測されても良い。
【００６４】
図４は、半導体装置の特性を例示するグラフ図である。  
図４の横軸は、ラマンシフトの波数ＲＳ（ｃｍ−１）である。縦軸は、強度Ｉｎｔ（任意単位）である。図４に示すように、第１半導体領域１１（例えば、第２部分領域１１ｂ）におけるピークＰ１１は、例えば、無歪みのＳｉＣに対応するピークを有する。一方、第４半導体領域１４におけるラマンシフトのピークＰ１４は、ＳｉＣに対応するピーク（ピークＰ１１）からシフトしている。このシフトは、第４半導体領域１４における、相対的な引っ張り応力（引っ張り歪み）に起因する。
【００６５】
例えば、第４半導体領域１４の結晶欠陥の密度は、他の領域（例えば、第２部分領域１１ｂ）における結晶欠陥の密度よりも高い。このような結晶欠陥の密度の差が、ＰＬ特性の差として観測されても良い。
【００６６】
図５（ａ）及び図５（ｂ）は、半導体装置の特性を例示するグラフ図である。  
これらの図は、半導体領域におけるＰＬ特性を例示している。横軸は、波長Ｌｍ（ｎｍ：ナノメートル）である。縦軸は、強度ＩＰＬ（任意単位）である。図５（ａ）は、結晶欠陥が多い領域の第１特性ＰＬ１に対応する。図５（ｂ）は、結晶欠陥が少ない領域の第２特性ＰＬ２に対応する。結晶欠陥が少ない領域は、エピタキシャル成長したＳｉＣである。結晶欠陥が多い領域は、エピタキシャル成長したＳｉＣに第１元素が注入された後の状態に対応する。
【００６７】
図５（ａ）に示すように、第１特性ＰＬ１においては、波長Ｌｍが５００ｎｍのときの強度ＩＰＬは、波長Ｌｍが３９０ｎｍのときの強度ＩＰＬよりも高い。
【００６８】
図５（ｂ）に示すように、第２特性ＰＬ２においては、波長Ｌｍが５００ｎｍのときの強度ＩＰＬは、波長Ｌｍが３９０ｎｍのときの強度ＩＰＬよりも低い。
【００６９】
例えば、第４半導体領域１４においては、第１特性ＰＬ１が得られる。例えば、第２部分領域１１ｂにおいては、第２特性ＰＬ２が得られる。
【００７０】
例えば、第４半導体領域１４のフォトルミネッセンスにおける３９０ｎｍの強度に対する、第４半導体領域１４のフォトルミネッセンスにおける５００ｎｍの強度の比は、第２部分領域１１ｂのフォトルミネッセンスにおける３９０ｎｍの強度に対する第２部分領域１１ｂのフォトルミネッセンスにおける５００ｎｍの強度の比よりも高い。
【００７１】
このような第４半導体領域１４を設けることで、例えば、特性の安定化が可能な半導体装置を提供できる。
【００７２】
図４、図５（ａ）及び図５（ｂ）に関して説明した特性が、半導体装置１１０で得られても良い。
【００７３】
（第３実施形態）  
第３実施形態においては、第４半導体領域１４における不純物の状態が、他の領域における不純物の状態とは異なる。これ以外は、第１実施形態と同様である。以下では、第３実施形態について、第４半導体領域１４における不純物の状態、及び、他の領域（第１部分領域１１ａ及び第４部分領域１２ｄ）における不純物の状態の例について説明する。
【００７４】
第１部分領域１１ａは、第１元素を含む。第１元素は、窒素及びリンよりなる群から選択された少なくとも１つを含む。第１元素は、ｎ形の不純物である。第１部分領域１１ａは、ｎ形である。
【００７５】
第４部分領域１２ｄは、第２元素を含む。第２元素は、アルミニウム及びボロンよりなる群から選択された少なくとも１つを含む。第２元素は、ｐ形の不純物である。第４部分領域１２ｄは、ｐ形である。
【００７６】
第４半導体領域１４は、第１元素及び第２元素を含む。
【００７７】
このとき、第４部分領域１２ｄは第１元素を含まない。これにより、第４部分領域１２ｄは、ｐ形となる。第１部分領域１１ａは、実質的に第２元素を含まない。第４半導体領域１４は、第１元素及び第２元素を含む。第４半導体領域１４におけるこれらの元素の濃度は、第４部分領域１２ｄにおけるこれらの元素の濃度よりも高い。第４半導体領域１４におけるこれらの元素の濃度は、第１部分領域１１ａにおけるこれらの元素の濃度よりも高い。
【００７８】
または、第４部分領域１２ｄが第１元素を含む場合があっても良い。このとき、第４部分領域１２ｄに含まれる第１元素の第１濃度は、第４部分領域１２ｄに含まれる第２元素の第２濃度よりも低い。すなわち、第４部分領域１２ｄは、ｐ形である。そして、第１濃度と第２濃度との差は、第４半導体領域１４に含まれる第１元素の第３濃度と第４半導体領域１４に含まれる第２元素の第４濃度との差よりも大きい。例えば、第４半導体領域１４におけるｐ形のキャリア濃度は、第４部分領域１２ｄにおけるｎ形のキャリア濃度よりも低い。
【００７９】
第４半導体領域１４は、不純物濃度が高い領域である。これにより、例えば、第４半導体領域１４においては、他の領域に比べて、少数キャリアライフタイムが短くなる。例えば、ソース部から第１半導体領域１１の「下側部分」に到達するホールの密度を低くできる。例えば、順方向特性の劣化を抑制することができる。
【００８０】
図６（ａ）及び図６（ｂ）は、第３実施形態に係る半導体装置を例示する模式図である。  
これらの図は、本実施形態に係る半導体装置１１２における、Ｚ軸方向（深さ方向）に沿う、元素の濃度の分布の例を示している。半導体装置１１２の構造は、図１の半導体装置１１０の構造と同様である。図６（ａ）は、第１線Ｌ１に対応する。図６（ｂ）は、第２線Ｌ２に対応する。
【００８１】
図６（ｂ）に示すように、第２線Ｌ２の位置では、第１導電形（ｎ形）の不純物（Ｎ：窒素）の濃度Ｃ１は、第２部分領域１１ｂにおいて実質的に一定である。第２線Ｌ２の位置では、他の元素は実質的に観測されない。
【００８２】
図６（ａ）に示すように、第１線Ｌ１の位置では、濃度Ｃ１に加えて、第２導電形（ｐ形）の不純物の濃度Ｃ２が観測される。この例では、濃度Ｃ２は、第２導電形の不純物は、Ａｌ及びＢを含む。濃度Ｃ２は、第４部分領域１２ｄにおいて高い。第４部分領域１２ｄにおいては、濃度Ｃ２は、濃度Ｃ１よりも高い。
【００８３】
第４半導体領域１４においては、濃度Ｃ１が高く、濃度Ｃ２も比較的高い。第４半導体領域１４においては、濃度Ｃ１は、濃度Ｃ２よりも高い。第４半導体領域１４に、ドナー濃度がアクセプタ濃度よりも高い領域ＲＤ１が設けられる。
【００８４】
このような第４半導体領域１４により、例えば、第４半導体領域１４においては、他の領域に比べて、少数キャリアライフタイムが短くなる。例えば、第１半導体領域１１の「下側部分」に到達するホールの密度を低くできる。例えば、順方向特性の劣化を抑制できる。
【００８５】
図７（ａ）及び図７（ｂ）は、第３実施形態に係る半導体装置を例示する模式図である。  
これらの図は、本実施形態に係る半導体装置１１３における、Ｚ軸方向（深さ方向）に沿う、元素の濃度の分布の例を示している。半導体装置１１３の構造は、図１の半導体装置１１０の構造と同様である。図７（ａ）は、第１線Ｌ１に対応する。図７（ｂ）は、第２線Ｌ２に対応する。
【００８６】
図７（ｂ）に示すように、第２線Ｌ２の位置では、濃度Ｃ１は、第２部分領域１１ｂにおいて実質的に一定である。第２線Ｌ２の位置では、他の元素は実質的に観測されない。
【００８７】
図７（ａ）に示すように、第１線Ｌ１の位置では、濃度Ｃ１に加えて、第２導電形（ｐ形）の不純物の濃度Ｃ２及び濃度Ｃ２ａが観測される。この例では、濃度Ｃ２は、Ａｌの濃度である。濃度Ｃ２ａは、Ｂの濃度である。
【００８８】
この例においても、第４半導体領域１４に、ドナー濃度がアクセプタ濃度よりも高い領域ＲＤ１が設けられる。このような第４半導体領域１４により、例えば、第４半導体領域１４においては、他の領域に比べて、少数キャリアライフタイムが短くなる。例えば、第１半導体領域１１の「下側部分」に到達するホールの密度を低くできる。例えば、順方向特性の劣化を抑制できる。
【００８９】
第３実施形態において、例えば、第３濃度は、第４濃度の０．８倍以上１．２倍以下でもよい。第３濃度は、実質的に第４濃度と同じでも良い。
【００９０】
図２（ａ）、図２（ｂ）、図３（ａ）、図３（ｂ）、図６（ａ）、図６（ｂ）、図７（ａ）及び図７（ｂ）の例示したプロファイルは、エピタキシャル成長法により形成されても良い。例えば、表面側（第４部分領域２３ｄを含む領域）における濃度Ｃ１は、基板側（第５半導体領域１５側）における濃度Ｃ１よりも低くても良い。
【００９１】
図８は、実施形態に係る半導体装置を例示する模式的断面図である。  
図８に示すように、実施形態に係る半導体装置１２０においては、第４半導体領域１４は、第３半導体領域１３の下に位置する。例えば、第６部分領域１２ｆは、第１方向（Ｚ軸方向）において、第４半導体領域１４の少なくとも一部と重なっても良い。
【００９２】
図９は、実施形態に係る半導体装置を例示する模式的断面図である。  
図９に示すように、実施形態に係る半導体装置１２１においては、第４半導体領域１４の一部は、第５部分領域１２ｅの下に位置する。例えば、第５部分領域１２ｅは、第１方向（Ｚ軸方向）において、第４半導体領域１４の少なくとも一部と重なっても良い。
【００９３】
図１０は、実施形態に係る半導体装置を例示する模式的断面図である。  
図１０に示すように、実施形態に係る半導体装置１２２においては、第４半導体領域１４は、第１半導体領域１１の厚さ方向の途中に設けられている。
【００９４】
例えば、第１部分領域１１ａは、第７部分領域ｐ７及び第８部分領域ｐ８を含む。第４半導体領域１４は、第１方向（Ｚ軸方向）において、第７部分領域ｐ７と第８部分領域ｐ８との間に設けられても良い。
【００９５】
例えば、第４半導体領域１４はチャネル部には含まれないことが好ましい。例えば、第４部分領域１２ｄと第４半導体領域１４との間の第１方向に沿う距離（第４半導体領域１４の深さ）は、第２部分領域１１ｂと第５部分領域１２ｅとの間の境界（チャネルの端部）と第４半導体領域１４との間の第２方向（Ｘ軸方向）に沿う距離よりも短い。例えば、第４半導体領域１４の下端部と、第２部分領域１１ｂと第５部分領域１２ｅとの間の境界と、を結ぶ線分と、Ｚ軸方向との間の角度は、４５度以上である。
【００９６】
例えば、第４半導体領域１４の下端部が、過度にチャネル端部に近づくと、電気的な特性に影響する場合がある。例えば、トランジスタのオン抵抗が高くなる。上記の角度が４５度以上であることで、例えば、電気的な特性への悪影響が抑制できる。
【００９７】
図１などに示すように、例えば、第４半導体領域１４の第１方向（Ｚ軸方向）に沿う長さ（厚さ）は、第１部分領域１１ａの第１方向に沿う長さ（厚さ）よりも短いことが好ましい。
【００９８】
第４半導体領域１４の第１方向に沿う長さ（厚さ）は、第４部分領域１２ｄの第１方向に沿う長さ（厚さ）以下であることが好ましい。
【００９９】
図１に示すように、第４部分領域１２ｄは、第２電極５２の上記の一部５２ｐと電気的に接続される。第２半導体領域１２の電位が安定になる。
【０１００】
例えば、第３電極５３は、第１方向（Ｚ軸方向）において、第３半導体領域１３と重ならない。例えば、第３電極５３は、第１方向で、第５部分領域１２ｅと重なる。第１絶縁部６１は、例えば、第５部分領域１２ｅと第３電極５３の間に設けられた部分を含んでも良い。
【０１０１】
図１１は、実施形態に係る半導体装置を例示する模式的断面図である。  
図１１に示すように、実施形態に係る半導体装置１２３においては、第６半導体領域１６がさらに設けられている。第６半導体領域１６は、第５半導体領域１５と第１半導体領域１１との間に設けられる。第６半導体領域１６は、第１導電形の炭化珪素を含む。例えば、第６半導体領域１６における第１導電形の不純物の濃度は、第１半導体領域１１における第１導電形の不純物の濃度よりも高い。例えば、第６半導体領域１６は、ｎ＋領域である。
【０１０２】
図１２及び図１３は、実施形態に係る半導体装置を例示する模式的断面図である。  
図１２及び図１３に示す半導体装置１２４及び１２５のように、複数の第４半導体領域１４が設けられても良い。複数の半導体領域１４の１つから複数の第４半導体領域１４の別の１つに向かう方向は、第１方向（Ｚ軸方向）に沿う。複数の半導体領域１４の１つと、複数の第４半導体領域１４の別の１つと、の間には、第１半導体領域１１の一部が設けられる。半導体装置１２４及び１２５においても、順方向特性の劣化を抑制することができる。特性を安定化させることができる。
【０１０３】
実施形態によれば、特性の安定化が可能な半導体装置を提供することができる。
【０１０４】
以上、具体例を参照しつつ、本発明の実施の形態について説明した。しかし、本発明は、これらの具体例に限定されるものではない。例えば、半導体装置に含まれる電極、半導体領域、及び絶縁部などの各要素の具体的な構成に関しては、当業者が公知の範囲から適宜選択することにより本発明を同様に実施し、同様の効果を得ることができる限り、本発明の範囲に包含される。
【０１０５】
また、各具体例のいずれか２つ以上の要素を技術的に可能な範囲で組み合わせたものも、本発明の要旨を包含する限り本発明の範囲に含まれる。
【０１０６】
その他、本発明の実施の形態として上述した半導体装置を基にして、当業者が適宜設計変更して実施し得る全ての半導体装置も、本発明の要旨を包含する限り、本発明の範囲に属する。
【０１０７】
その他、本発明の思想の範疇において、当業者であれば、各種の変更例及び修正例に想到し得るものであり、それら変更例及び修正例についても本発明の範囲に属するものと了解される。
【０１０８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１０９】
１１〜１６…第１〜第６半導体領域、  １１ａ〜１１ｃ…第１〜第３部分領域、  １２ｄ〜１２ｆ…第４〜第６部分領域、  １２ｄ  部分領域、  １２ｅ  部分領域、  １２ｆ  部分領域、  ５１〜５３…第１〜第３電極、  ５２ｐ…一部、  ６１、６２…第１、第２絶縁部、  １１０〜１１３、１２０〜１２５…半導体装置、  Ｃ０、Ｃ１、Ｃ２、ＣＥ１、Ｃ２ａ、Ｃｃ、Ｃｓ…濃度、  ＩＰＬ…強度、  Ｉｎｔ…強度、  Ｌ１、Ｌ２…第１、第２線、  Ｌｍ…波長、  Ｐ１１、Ｐ１４…ピーク、  ＰＬ１、ＰＬ２…第１、第２特性、  ＲＤ１…領域、  ＲＳ…波数、  ｐ７…第７部分領域、  ｐ８…第８部分領域
【図１】
2019153677.tif 000003
【図２】
2019153677.tif 000004
【図３】
2019153677.tif 000005
【図４】
2019153677.tif 000006
【図５】
2019153677.tif 000007
【図６】
2019153677.tif 000008
【図７】
2019153677.tif 000009
【図８】
2019153677.tif 000010
【図９】
2019153677.tif 000011
【図１０】
2019153677.tif 000012
【図１１】
2019153677.tif 000013
【図１２】
2019153677.tif 000014
【図１３】
2019153677.tif 000015